КОМПОЗИЦИЯ, СОДЕРЖАЩАЯ ЛАНТАНСОДЕРЖАЩИЙ ПЕРОВСКИТ НА ПОДЛОЖКЕ ИЗ АЛЮМИНИЯ ИЛИ ИЗ ОКСИГИДРОКСИДА АЛЮМИНИЯ, СПОСОБ ПОЛУЧЕНИЯ И ПРИМЕНЕНИЕ В КАТАЛИЗЕ

3
1. Композиция, содержащая перовскит формулы LaMO, в которой М представляет по меньшей мере один элемент, выбранный из железа, алюминия или марганца, в виде частиц, диспергированных на носителе на основе оксида алюминия или оксигидроксида, алюминия, отличающаяся тем, что после кальцинации при 700°С в течение 4 ч перовскит находится в виде кристаллографически чистой фазы и частицы перовскита имеют размер не более 15 нм.
2. Композиция по п.1, отличающаяся тем, что частицы имеют размер не более 10 нм.
3. Композиция по п.1 или 2, отличающаяся тем, что количество перовскита в композиции составляет от 5% до 30%, более конкретно от 10% до 20% по массе.
4. Композиция по п.1 или 2, отличающаяся тем, что в перовските по меньшей мере один из элементов La и М замещен частично по меньшей мере одним замещающим элементом.
5. Композиция по п.4, отличающаяся тем, что замещающий элемент La выбран из редкоземельных элементов и кальция и замещающий элемент М выбран из кобальта или стронция.
6. Композиция по п.1 или 2, отличающаяся тем, что в перовските имеется дефицит элементов La или М.
7. Композиция по п.1 или 2, отличающаяся тем, что после кальцинации при 900°С в течение 4 ч частицы перовскита имеют размер не более 18 нм, более конкретно не более 15 нм.
8. Композиция по п.1 или 2, отличающаяся тем, что после кальцинации при 1000°С в течение 4 ч частицы перовскита имеют размер не более 22 нм.
9. Композиция по п.7, отличающаяся тем, что перовскит является кристаллографически чистой фазой.
10. Композиция по п.8, отличающаяся тем, что перовскит является кристаллографически чистой фазой.
11. Композиция по п.1 или 2, отличающаяся тем, что оксид алюминия или оксигидроксид алюминия подложки стабилизирован и/или допирован по меньшей мере одним элементом-стабилизатором, выбранным из редкоземельных элементов, титана, циркония и кремния.
12. Способ получения композиции по одному из предыдущих пунктов, отличающийся тем, что он включает следующие стадии:
- получают жидкую среду, содержащую оксид алюминия или оксигидроксид алюминия и соли элементов La и М, при необходимости замещающего элемента, причем вышеназванные соли выбраны из ацетатов, хлоридов и нитратов;
- к полученной таким образом среде добавляют основание до получения рН по меньшей мере 9, что приводит к образованию осадка;
- осадок отделяют от реакционной среды и, если на первой стадии в качестве вышеназванных солей использовались хлориды или нитраты, промывают его;
- осадок кальцинируют.
13. Каталитическая система, отличающаяся тем, что она включает композицию по любому из пп.1-11 или полученную по способу в соответствии с п.12.